【手続補正書】
【提出日】平成21年2月20日(2009.2.20)
【手続補正１】
【補正対象書類名】特許請求の範囲
【補正対象項目名】全文
【補正方法】変更
【補正の内容】
【特許請求の範囲】
【請求項１】
レンズ、レンズブランク、およびレンズ部品を形成するソリッドステートの方法であって、該方法は、
細かい粉末として、少なくとも１つのレンズ材料を形成するステップであって、該細かい粉末は、圧縮の下および融解温度よりも低い温度において、所定の波長および動作条件に渡って低い散乱および高い透過性を有する凝集性のモノリシックの質量に形成されることが可能であるステップと、
計量された量の該細かな粉末を、所定の形状の対向する圧力適用面を有する、端部が開いたモールディングの空洞に配置するステップと、
該粉末が最終的に好ましい形状に凝集するまで、高められた圧力を該細かな粉末に加えるステップと、
該機械的な圧力を解放するステップと、
該モールディングの空洞を開くステップと、
該モールディングの空洞から完成した部品を取り外すステップと
を包含する、ソリッドステートの方法。
【請求項２】
前記細かな粉末が、華氏約４０度〜華氏約５２０度の範囲内の温度である間に、圧力が該細かな粉末に加えられる、請求項１に記載のソリッドステートの方法。
【請求項３】
前記細かな粉末が、室温＋／−華氏２０度である間に、圧力が該細かな粉末に加えられる、請求項２に記載のソリッドステートの方法。
【請求項４】
前記材料は、ホストマトリックス材料と、該ホストマトリックス材料と混合されたときに所定の光学特性および物理的特性を前記部品に提供する光学特性を有する少なくとも１つの他の材料との混合物を含む、請求項２に記載のソリッドステートの方法。
【請求項５】
前記ホストマトリックス材料は、臭化カリウムと、塩化カリウムと、沃化セシウムと、高密度ポリエチレンとを含む群から選択される、請求項４に記載のソリッドステートの方法。
【請求項６】
前記ホストマトリックス材料は、十分な濃度で存在することによって、前記最終的な部品に前記モノリシックな特性を提供し、前記他の材料は、２％を超える濃度で存在する、請求項４に記載のソリッドステートの方法。
【請求項７】
前記混合物は、ハロゲン化アルカリと、金属ハロゲン化物と、非晶質ガラスとから成る群から選択されるＩＲ材料を含む、請求項４に記載のソリッドステートの方法。
【請求項８】
前記対向する圧力適用面の形状は、非並列平面と、プリズム状の面と、円柱の面と、球面と、非球面とを含む群から選択される、請求項１に記載のソリッドステートの方法。
【請求項９】
前記最終的な部品の周りに保護バリアを提供することによって、該部品を湿気および他の環境的な影響から保護するステップをさらに包含する、請求項２に記載のソリッドステートの方法。
【請求項１０】
前記保護バリアは、ポリ塩化ビニリデンとポリエチレンとから成る群から選択される薄いフィルムである、請求項９に記載のソリッドステートの方法。
【請求項１１】
前記保護バリアは、ポリマーコーティングである、請求項９に記載のソリッドステートの方法。
【請求項１２】
前記ポリマーコーティングは、蒸着、スピンコーティングまたはディッピングのさらなるステップを介して適用される、請求項１１に記載のソリッドステートの方法。
【請求項１３】
前記細かな粉末は、紫外線と赤外線との間のスペクトラムの範囲内で透過性のある、請求項２に記載のソリッドステートの方法。
【請求項１４】
前記部品は、比較的薄く、同様に形成された別の部品の上に押し付けられる、請求項１に記載のソリッドステートの方法。
【請求項１５】
計量された量の前記細かな粉末を、所定の形状の対向する圧力適用面を有する、端部が開いたモールディングの空洞に配置する前記ステップは、異なる光学特性の１つ以上の細かな粉末を、層をなしたパターンに配列することによって、屈折率分布型レンズおよびレンズ部品を形成することを含む、請求項１に記載のソリッドステートの方法。
【請求項１６】
計量された量の前記細かな粉末を、所定の形状の対向する圧力適用面を有する、端部が開いたモールディングの空洞に配置する前記ステップは、異なる光学特性の１つ以上の細かな粉末を、放射状に変化するパターンに配列することによって、屈折率分布型レンズおよびレンズ部品を形成することを含む、請求項１に記載のソリッドステートの方法。
【請求項１７】
圧縮の下および華氏約４０度〜華氏約５２０度の範囲内の温度において、所定の波長および動作条件に渡って低い散乱および高い透過性を有する凝集性のモノリシックの質量に形成されることが可能な、細かく挽かれた粉末を含む材料を形成する光学部品であって、該細かく挽かれた粉末の混合物は、ホストマトリックス材料と、該ホストマトリックス材料と混合されたときに該光学部品に所定の光学特性および物理的特性を提供する光学特性を有する少なくとも１つの他の材料とを含み、該ホストマトリックス材料は、十分な濃度で存在することによって、該光学部品に該モノリシックな特性を提供し、該少なくとも１つの他の材料は、２％を超える濃度で存在する、光学部品。
【請求項１８】
前記ホストマトリックス材料は、臭化カリウムと、塩化カリウムと、沃化セシウムと、高密度ポリエチレンとを含む群から選択される、請求項１７に記載の光学部品。
【請求項１９】
前記混合物は、ハロゲン化アルカリと、金属ハロゲン化物と、非晶質ガラスから成る群から選択されるＩＲ材料を含む、請求項１７に記載の光学部品。
【請求項２０】
華氏約４０度〜華氏約５２０度の範囲内の温度において、所定の波長および動作条件に渡って低い散乱および高い透過性を有する凝集性のモノリシックの質量に圧縮されることが可能な、少なくとも１つの細かく挽かれた粉末を含む、光学部品。
【請求項２１】
プリズム状の素子と、球面レンズと、非球面レンズと、円柱レンズと、屈折率分布型レンズと、レンズブランクと、波面成形素子と、非球面アドオンと、球面および非球面レンズアレイと、並列に置かれた円筒レンズのアレイと、回折構造と、回折格子と、ホログラムと、フレネルレンズと、アキシコンと、プリズムの結合クラスターと、それらの組み合わせとを含む群から選択される、請求項２０に記載の光学部品。
【請求項２２】
圧縮されている間に前記光学部品を囲み、該光学部品がモノリシックの質量に形成された後に、ユニットとして該光学部品に沿って取り外すことが可能な、プラスチックまたは金属のライナをさらに含む、請求項２０に記載の光学部品。
【請求項２３】
前記プラスチックまたは金属のライナは、前記光学部品のためのレンズ取付台として機能するようにさらに構成されている、請求項２２に記載の光学部品。
【請求項２４】
前記細かく挽かれた粉末は、ホストマトリックス材料と、該ホストマトリックス材料と混合されたときに所定の光学特性および物理的特性を前記光学部品に提供する光学特性を有する少なくとも１つの他の材料との混合物を含む、請求項２０に記載の光学部品。
【請求項２５】
前記ホストマトリックス材料は、十分な濃度で存在することによって、前記光学部品に前記モノリシックな特性を提供し、前記他の材料は、２％を超える濃度で存在する、請求項２４に記載の光学部品。
【請求項２６】
前記混合物は、ＩＲ透過材料から成る材料の群から選択される、請求項２４に記載の光学部品。
【請求項２７】
前記ＩＲ材料は、ハロゲン化アルカリと、金属ハロゲン化物と、非晶質ガラスから成る群から選択される、請求項２６に記載の光学部品。
【請求項２８】
前記他の材料は、ゲルマニウムを含む、請求項２４に記載の光学部品。
【手続補正２】
【補正対象書類名】明細書
【補正対象項目名】０００９
【補正方法】変更
【補正の内容】
【０００９】
非球面部品の形状に「モールディングが可能」だと通例考えられる唯一の赤外線光学材料は、２つの比較的に重く高価な専売のカルコゲニドガラス、Ｇｅ２２Ａｓ２０Ｓｅ６８およびＧｅ２０Ｓｂ１５Ｓｅ６５であり、欧州の企業であるＵｍｉｃｏｒｅから市販されている。これらの材料は、Ｔｏｓｉ氏のリストにおけるＡＭＴＩＲ−１に、化学的に類似している。
【手続補正３】
【補正対象書類名】明細書
【補正対象項目名】００３７
【補正方法】変更
【補正の内容】
【００３７】
さらに留意されたいことは、この同じレンズの製作技術は、レンズが作られ得る光学材料における新たに有用なオプションを達成するために用いられ得ることである。金属ハロゲン化物は、圧縮されたときに優良なマトリックス形成の特性を有するので、該金属ハロゲン化物は、１つ以上の金属ハロゲン化物と、異なる光学特性を有する１つ以上の他の物質との混合物である、様々な新たな材料を作るために用いられ得る。そのような他の物質が、小さな粒子になるまで研削または粉砕される場合には、望ましくは、通過される光学的または赤外線の放射の波長の１％〜１０％の直径を有し、レイリー散乱およみミー散乱は、小さくなり得る（Ｖａｎ  ｄｅ  Ｈｕｌｓｔ、Ｈ．Ｃ．、「Ｌｉｇｈｔ  Ｓｃａｔｔｅｒｉｎｇ  ｂｙ  Ｓｍａｌｌ  Ｐａｒｔｉｃｌｅｓ」、Ｊｏｈｎ  Ｗｉｌｅｙ  ＆  Ｓｏｎｓ、  Ｎｅｗ  Ｙｏｒｋ（１９５７年））。光の波長よりも遥かに小さな粒子に対しては、散乱の量は、粒子の大きさの６乗で低減され、それによって、望まれない散乱が、このようにして効果的に制御され得る。受容可能な粒子の直径は、幅が、１００〜１０００またはそれ以上の原子の間隔であり得、従って、それぞれの粒子は、１００万〜１０億の間の原子を含み得る。しかし、粒子は、それでも大変小さく、かつ多数であり、粒子のそれぞれの種類の大きいほうの数は、複合材料のあらゆる局所的な波長の大きさの立方体の体積の素子内に発見され得る。